СПОСОБ ПОЛУЧЕНИЯ КАТАЛИТИЧЕСКИ АКТИВНОЙ МАССЫ В ВИДЕ СМЕСИ СОДЕРЖАЩЕГО МОЛИБДЕН И ВАНАДИЙ МНОГОЭЛЕМЕНТНОГО ОКСИДА ПО МЕНЬШЕЙ МЕРЕ С ОДНИМ ОКСИДОМ МОЛИБДЕНА

1. Способ получения каталитически активной массы, которая является смесью содержащего молибден и ванадий многоэлементного оксида по меньшей мере с одним оксидом молибдена, отличающийся тем, что он предусматривает реализацию следующих технических мероприятий:
из источников элементарных компонентов многоэлементного оксида осуществляют приготовление водного раствора или водной суспензии, причем в случае приготовления водной суспензии каждый из указанных источников проходит через состояние водного раствора,
посредством распылительной сушки водного раствора или водной суспензии получают порошкообразный продукт распылительной сушки Р,
при добавлении к порошкообразному продукту распылительной сушки Р по меньшей мере одного порошкообразного оксида молибдена S, а также при необходимости одного или нескольких вспомогательных средств для формования, и после однородного смешивания указанных компонентов из образовавшейся смеси формуют геометрические предварительно формованные изделия, и
геометрические предварительно формованные изделия подвергают термической обработке, формируя каталитически активную массу.
2. Способ по п. 1, отличающийся тем, что по меньшей мере одним порошкообразным оксидом молибдена S является диоксид молибдена, триоксид молибдена или смесь диоксида молибдена с триоксидом молибдена.
M
2
3. Способ по п. 1 или 2, отличающийся тем, что удельная поверхность по БЭТ (O) по меньшей мере одного порошкообразного оксида молибдена S составляет ≤20 м/г.
M
2
4. Способ по п. 1 или 2, отличающийся тем, что удельная поверхность по БЭТ (O) по меньшей мере одного порошкообразного оксида молибдена S составляет ≥0,01 м/г.
90
5. Способ по п. 1 или 2, отличающийся тем, что диаметр d частиц по меньшей мере одного порошкообразного оксида молибдена S составляет ≤20 мкм.
10
6. Способ по п. 1 или 2, отличающийся тем, что диаметр d частиц по меньшей мере одного порошкообразного оксида молибдена S составляет ≥50 нм.
7. Способ по п. 1 или 2, отличающийся тем, что по меньшей мере один порошкообразный оксид молибдена S добавляют в количестве от >0 до ≤50 мас.% в пересчете на массу получаемой способом каталитически активной массы.
8. Способ по п. 1 или 2, отличающийся тем, что молярное доля молибдена в общем количестве отличающихся от кислорода элементов в содержащем молибден и ванадий многоэлементном оксиде составляет от 5 до 95 мол.%.
9. Способ по п. 1 или 2 отличающийся тем, что молярное отношение Мо/V (отношение содержащихся в многоэлементном оксиде молярных количеств молибдена и ванадия) составляет от 15:1 до 1:1.
10. Способ по п. 1 или 2, отличающийся тем, что многоэлементный оксид дополнительно содержит медь.
11. Способ по п. 1 или 2, отличающийся тем, что стехиометрическому составу многоэлементного оксида соответствует общая формула (I)
,
в которой
1
X означает вольфрам, ниобий, тантал, хром и/или церий,
2
X означает медь, никель, кобальт, железо, марганец и/или цинк,
3
X означает сурьму и/или висмут,
4
X означает один или несколько щелочных металлов (литий, натрий, калий, рубидий, цезий) и/или водород,
5
X означает один или несколько щелочно-земельных металлов (магний, кальций, стронций, барий),
6
X означает кремний, алюминий, титан и/или цирконий,
а означает число от 1 до 6,
b означает число от 0,2 до 4,
с означает число от 0 до 18, предпочтительно от 0,5 до 18,
d означает число от 0 до 40,
е означает число от 0 до 2,
f означает число от 0 до 4,
g означает число от 0 до 40, и
n означает число, которое определяется валентностью и повторяемостью отличающихся от кислорода элементов в формуле (I).
12. Способ по п. 1 или 2, отличающийся тем, что стехиометрическому составу многоэлементного оксида соответствует общая формула (II)
,
в которой
1
X означает вольфрам и/или ниобий,
2
X означает медь и/или никель,
5
X означает кобальт и/или стронций,
X означает кремний и/или алюминий,
а означает число от 3 до 4,5,
b означает число от 1 до 1,5,
с означает число от 0,75 до 2,5,
f означает число от 0 до 0,5,
g означает число от 0 до 8, и
n означает число, которое определяется валентностью и повторяемостью отличающихся от кислорода элементов в формуле (II).
13. Способ по п. 1 или 2, отличающийся тем, что термическая обработка геометрических предварительно формованных изделий включает прокаливание при температуре от 200 до 600°С.
14. Способ по п. 13, отличающийся тем, что длительность прокаливания составляет от 0,5 до 24 ч.
15. Способ по п. 1 или 2, отличающийся тем, что каталитически активную массу переводят в тонкодисперсную форму и в этой форме наносят на наружную поверхность геометрически конфигурированного формованного носителя в качестве оболочки из каталитически активной массы.
16. Способ по п. 15, отличающийся тем, что толщина нанесенной оболочки из каталитически активной массы составляет от 10 до 1000 мкм.
17. Способ по п. 1 или 2, отличающийся тем, что смесь, содержащую порошкообразный продукт распылительной сушки Р и по меньшей мере один порошкообразный оксид молибдена S, формуют в геометрический предварительно формованные изделия путем непосредственного нанесения оболочки из указанной смеси на наружную поверхность геометрически конфигурированного формованного носителя.
18. Катализатор, который может быть получен способом по одному из пп. 1-17.
19. Катализатор, состоящий из геометрически конфигурированного формованного носителя и нанесенной на наружную поверхность этого носителя каталитически активной массы, а также при необходимости связующего вещества, отличающийся тем, что каталитически активная масса может быть получена способом по одному из пп. 1-14.
20. Катализатор, состоящий из геометрически конфигурированного формованного носителя и находящейся на наружной поверхности этого носителя каталитически активной массы, а также при необходимости связующего вещества, отличающийся тем, что каталитически активная масса может быть получена способом по одному из пп. 1-14 или 17.
21. Способ гетерогенно катализируемого парциального газофазного окисления (мет)акролеина до (мет)акриловой кислоты, отличающийся тем, что катализатором, используемым для гетерогенно катализируемого парциального газофазного окисления, является по меньшей мере один катализатор по одному из пп. 18-20.
22. Способ по п. 21, отличающийся тем, что катализатор является компонентом стационарного слоя, нагрузка на который по (мет)акролеину составляет от 50 до 250 нл/л-ч.